(57)【要約】【課題】原料に石油を使わないで環境負荷が小さく、包装する食品の種類や用途に応じたガスバリア性、耐油性又はデッドホールド性等に優れた包装用フィルム及び包装容器を提供する。【解決手段】カゼイン又はカゼインの塩を含む包装用フィルム及びそれを用いた包装容器。【選択図】なし【特許請求の範囲】
【請求項１】
カゼイン又はカゼインの塩を含むことを特徴とする包装用フィルム。
【請求項２】
可食性材料からなる請求項１記載の包装用フィルム。
【請求項３】
耐油性を有する請求項１又は２記載の包装用フィルム。
【請求項４】
デッドホールド性を有する請求項１〜３のいずれか一項に記載の包装用フィルム。
【請求項５】
請求項１〜４のいずれか一項に記載の包装用フィルムを用いた包装容器。
【発明の詳細な説明】
【技術分野】
【０００１】
本発明は、包装用フィルム及び包装容器に関する。
【背景技術】
【０００２】
食品を包装するフィルムに、これまでプラスチックフィルムが多く使われてきた。しかし、近年の地球環境保護の機運の高まりから、原料に石油を使わないフィルムについて研究開発がされている。
オブラートは澱粉からなるフィルムであるが、ガスバリア性が十分ではなく、包装された食品の長期安定性に改良の余地がある。
【０００３】
疎水基をもつ高分子澱粉および／またはゼインを含むコート層によりガスバリア性を改善した可溶性フィルムがある（特許文献１）。
【先行技術文献】
【特許文献】
【０００４】
【特許文献１】特許第４４９８７１７号明細書
【発明の概要】
【発明が解決しようとする課題】
【０００５】
食品の包装用フィルムは、包装する食品の種類や用途によっては耐油性やデッドホールド性が求められる。従来の可溶性フィルムには、耐油性やデッドホールド性についての知見は見られなかった。また、ガスバリア性についても更なる改善が求められる。
【０００６】
本発明は、上記の問題を有利に解決するものであり、原料に石油を使わないで環境負荷が小さく、包装する食品の種類や用途に応じたガスバリア性、耐油性又はデッドホールド性等に優れた包装用フィルム及び包装容器を提供することを目的とする。
【課題を解決するための手段】
【０００７】
発明者は、原料に石油を使わないで環境負荷が小さいフィルムについて研究開発を進めた結果、食品蛋白質から作成された蛋白質フィルムは、原料に石油を使わないので環境負荷が小さく、かつ、蛋白質フィルムのなかでもカゼインフィルムが、耐油性やデッドホールド性を有し、また、酸素バリア性に優れることを見出し、本発明に至った。
【０００８】
すなわち、本発明の包装用フィルムは、カゼイン若しくはカゼインの塩を含むことを特徴とする。
【０００９】
本発明の包装用フィルムにおいては、可食性材料からなることが好ましく、また、耐油性を有することが好ましく、更にデッドホールド性を有することが好ましい。
また、本発明の包装容器は、上記の包装用容器を用いたことを特徴とする。
【発明の効果】
【００１０】
本発明によれば、ガスバリア性、耐油性又はデッドホールド性等に優れた包装用フィルムが得られた。
【発明を実施するための形態】
【００１１】
以下、本発明の包装用フィルム及び包装容器の実施形態を、より具体的に説明する。
【００１２】
本発明の包装用フィルムは、カゼイン又はカゼインの塩を含む。カゼインは、牛乳に含まれる蛋白質のうちの大部分を占める主要な蛋白質である。カゼインフィルムは、一例として水と、カゼイン原料、例えばカゼインナトリウムやカゼインカルシウムと、グリセリンとを混合・攪拌した後、バットに混合液を流し込んで常温で乾燥させることによりフィルムとすることができる。
【００１３】
上記のようにして製造されたカゼインフィルムは、酸素バリア性が高い。発明者が実際にカゼインフィルムを作成し、酸素透過度を測定したところ、食品用包装材のポリエチレンテレフタレート（ＰＥＴ）の約６倍の酸素バリア性を示した。この測定結果より、カゼインフィルムは、食品の包装材に用いることで食品の酸化を抑制するので、食品の長期保存性に優れたフィルムである。
【００１４】
また、上記カゼインフィルムは、透明又はそれに近い光透過率を有する。したがって、カゼインフィルムは、食品の包装材に用いることで包装体の内容物である食品を容易に視認することができる。
【００１５】
また、上記カゼインフィルムは、水に溶解することができる。したがって、上記カゼインフィルムは、食品用の原料を用いて可食性フィルムとすることができる。可食性フィルムとしてのカゼインフィルムは、食品の包装材に用いることで食品を包装材で包装されたまま口に入れることができるので、包装を開封する手間を省くことができ、また、食品を取り出した後の包装体を廃棄する必要がないので廃棄物を減容することができ、原料に石油を用いないことと相まって環境負荷の低い包装体とすることができる。
【００１６】
また、上記カゼインフィルムは、シール性を有している。したがって、上記カゼインフィルムは、カゼインフィルム同士を対向させて加熱しながら加圧することによりヒートシールすることができる。よって、カゼインフィルムを食品の包装材に用いることで別途にシール層を備えた積層構造とすることを必ずしも要しない。もっとも、基材とシール層とを少なくとも備える積層フィルムの当該基材又は当該シール層に、上記カゼインフィルムを用いることを排除するものではない。
【００１７】
また、上記カゼインフィルムは、食用油に長期間接しても変質や変形を生じない耐油性を有している。したがって、カゼインフィルムは、食品の包装材に用いることで、食用油を含む食品や調味料、例えばドレッシングの包装材に用いることができる。カゼインフィルムが上記の耐油性を有していることは、これまで知られておらず、発明者の新規知見と考えられる。この新規知見によって、カゼインフィルムの用途の拡大を図ることができた。
【００１８】
また、上記カゼインフィルムは、デッドホールド性を有している。デッドホールド性とは、容器や包装袋に関し、これを折り返して開封した際、開封したままの形状を保持でき、静置したままでは元の状態に戻らないという特性である。上記カゼインフィルムがデッドホールド性を有することにより、カゼインフィルムは、食品の包装材に用いることで、例えば、インスタントラーメンの蓋材に用いることができる。カゼインフィルムが上記のデッドホールド性を有していることは、これまで知られておらず、発明者の新規知見と考えられる。この新規知見によって、カゼインフィルムの用途の拡大を図ることができた。
【００１９】
以上述べたように、上記のカゼインフィルムは、酸素バリア性、透明性、水溶性（可食性）、シール性ばかりでなく、耐油性及びデッドホールド性を有している。これらの特性は、食品又は薬品の用途の包装材として好ましい。なかでも耐油性及びデッドホールド性は、発明者が見出した特性と考えられ、包装材の用途をドレッシング用包装材や蓋材に拡大できる。
【００２０】
本発明の包装用フィルムは、カゼインを含むものである。カゼインからなるフィルムの他に、カゼイン又はカゼインの塩を主成分とし、カゼインよりも少量の添加剤を含む組成のフィルムであってもよい。添加剤としては、例えばグリセリンなどの保水剤やペクチンなどの多糖類やソルビトールなどの糖アルコールやアントシアニンなどの食用色素等がある。
【００２１】
本発明の包装用フィルムは、単層構造でもよいし、積層構造でもよい。積層構造の場合には、基材層とシール層とを少なくとも含む積層構造のうち、基材層がカゼインを含む層であってもよいし、シール層がカゼインを含む層であってもよい。
【００２２】
本発明の包装用フィルムは、厚さは特に限定されない。食品包装用として使用可能な厚さであればよく、例えば、５μｍ〜１０００μｍ程度とすることができる。フィルムの厚さの調整は、例えは製造時におけるカゼイン原料、グリセリン及び水の混合液をバット等の平面に延ばすときの膜厚で調整することができる。
【００２３】
本発明の包装用フィルムの製造方法は、例えば以下に述べる方法がある。カゼイン原料、例えばカゼインナトリウムと、保水剤としてのグリセリンと、水とを混合し、攪拌し、消泡のために冷蔵で約１日程度保存してから、バットに混合液を所定量で流し込み、常温、例えば２５℃、２４時間程度で乾燥させることにより、所定厚さのフィルムが得られる。カゼインナトリウムに対するグリセリンの配合割合は、質量割合でカゼインナトリウム１００ｇに対して、グリセリンを２０ｇ〜４０ｇ程度とするのが好適である。
【００２４】
本発明の包装用フィルムを用いて、包装容器を製造することができる。包装容器は、例えば本発明の包装用フィルムの２枚を重ねて三方の縁部をヒートシールする三方袋や、四方の縁部をヒートシールする四方袋などを例示することができるが、包装容器は、これらの例に限定されない。
【実施例】
【００２５】
以下、本発明を、実施例を用いてより詳細に説明するが、本発明はこの実施例により何ら限定されるものではない。
【００２６】
水６８ｇに、カゼインナトリウム９ｇとグリセリン３ｇとを混合し、攪拌し、冷蔵で１日保存し、バットに液を所定量流し込み、２５℃で２４時間乾燥して、厚さ４０μｍ及び１５０μｍの、厚さの異なる２種の透明性及び柔軟性の高いフィルムを得た。
【００２７】
［フィルム特性の測定］
（酸素透過度）
作成した厚み１５０μｍのカゼインフィルムの酸素透過度を、ＪＩＳ−Ｋ７１２６Ｂ法に準拠した測定方法で測定した。
【００２８】
（水への溶解性）
ビーカーに水を入れ、厚み１５０μｍのカゼインフィルムのサンプルを入れ、ゆるやかに攪拌させ２４時間後に確認した。
【００２９】
（油への溶解性）
ビーカーにサラダ油を入れ、厚み１５０μｍのカゼインフィルムのサンプルを入れ、ゆるやかに攪拌させ２４時間後に確認した。
【００３０】
（ヒートシール性）
ヒートシール機にて厚み１５０μｍのカゼインフィルムを重ね合わせて１２０℃でヒートシールを行い、シール性の有無を確認した。
【００３１】
（デッドホールド性）
厚み１５０μｍのカゼインフィルム及び厚み４０μｍのカゼインフィルムのそれぞれを折り曲げ、もどりの有無を目視で確認した。
【００３２】
［評価結果］
その結果、厚み１５０μｍのカゼインフィルムの酸素透過度が１．６８ｃｃ／ｍ２・ｄａｙ・ａｔｍであった。この酸素透過度は、通常のＰＥＴフィルムの約６倍程度の酸素バリア性を有することを示していた。
【００３３】
また、水への溶解性については、サンプル投入後すぐにフィルムが崩壊し溶解したことから、カゼインフィルムは水溶性を有することが確認された。
【００３４】
また、油への溶解性については、サンプル投入後２４時間後も投入したままの形状を維持していることから、カゼインフィルムは耐油性を有することを確認した。
【００３５】
また、ヒートシール性については、カゼインフィルム同士をシールできることを確認した。
【００３６】
また、デッドホールド性については、厚さ４０μｍのフィルム及び厚さ１５０μｍのフィルムのいずれも、フィルムを折り曲げた後に、形状が戻らないことを確認した。